【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
Ａ）  分枝芳香族ポリ（エステル）カーボネート、
Ｂ）  グラフトポリマー、
Ｃ）  任意のビニル（コ）ポリマーおよび／またはポリアルキレンテレフタレート、
Ｄ）  モノマーホスホン酸エステル、モノマーリン酸エステル、オリゴマーホスホン酸エステル、オリゴマーリン酸エステル、ホスホネートアミンおよびホスファゼンからなる群から選択される少なくとも一種類の難燃リン化合物、
並びに
Ｅ）  タルク
を含有し、前記組成物が室温における曲げ弾性率が少なくとも３０００Ｎ／ｍｍ２であり、−３０℃における破断点落槍エネルギーが少なくとも４０．０Ｊであることを特徴とする、熱成形製品。
【請求項２】
該組成物が
Ａ）  分枝芳香族ポリカーボネートおよび分枝芳香族ポリエステルカーボネートからなる群から選択される少なくとも一種類の員、５０〜８５ｐｂｗ、
Ｂ）  少なくとも一種類のグラフトポリマー、４〜２０ｐｂｗ、
Ｃ）  ビニル（コ）ポリマーおよびポリアルキレンテレフタレートからなる群から選択される少なくとも一種類の員、０〜３０ｐｂｗ、
Ｄ）  モノマーホスホン酸エステル、モノマーリン酸エステル、オリゴマーホスホン酸エステル、オリゴマーリン酸エステル、ホスホネートアミンおよびホスファゼンからなる群から選択される少なくとも一種類の員、１〜１５ｐｂｗ、並びに
Ｅ）  タルク、５〜１５ｐｂｗ
を含む、請求項１に記載の物品。
【請求項３】
該組成物が
Ａ）  分枝芳香族ポリカーボネートおよび分枝芳香族ポリエステルカーボネートからなる第一群から選択される少なくとも一種類の員、５５〜８３ｐｂｗ、
Ｂ）  少なくとも一種類のグラフトポリマー、５〜１５ｐｂｗ、
Ｃ）  ビニル（コ）ポリマーおよびポリアルキレンテレフタレートからなる第二群から選択される少なくとも一種類の員、０〜２５ｐｂｗ、
Ｄ）  モノマーホスホン酸エステル、モノマーリン酸エステル、オリゴマーホスホン酸エステル、オリゴマーリン酸エステル、ホスホネートアミンおよびホスファゼンからなる群から選択される少なくとも一種類の員、２〜１３ｐｂｗ、並びに
Ｅ）  タルク、６〜１２ｐｂｗ
を含む、請求項１に記載の物品。
【請求項４】
（ｉ）  Ａ）分枝芳香族ポリ（エステル）カーボネート、Ｂ）グラフトポリマー、Ｃ）任意のビニル（コ）ポリマーおよび／またはポリアルキレンテレフタレート、Ｄ）モノマーホスホン酸エステル、モノマーリン酸エステル、オリゴマーホスホン酸エステル、オリゴマーリン酸エステル、ホスホネートアミンおよびホスファゼンからなる群から選択される少なくとも一種類の難燃性リン化合物並びにＥ）タルクを含み、室温における曲げ弾性率が少なくとも３０００Ｎ／ｍｍ２であり、−３０℃における破断点落槍エネルギーが少なくとも４０．０Ｊであることを特徴とする熱可塑性成形組成物を溶融状態で得る工程、
（ｉｉ）  該組成物を押し出してシートを得る工程、並びに
（ｉｉｉ）  該シートを製品に熱成形する工程
を包含する、熱成形物品の製造方法。
【請求項５】
Ａ）  分枝芳香族ポリカーボネートおよび分枝芳香族ポリエステルカーボネートからなる群から選択される少なくとも一種類の員、５０〜８５ｐｂｗ、
Ｂ）  少なくとも一種類のグラフトポリマー、４〜２０ｐｂｗ、
Ｃ）  ビニル（コ）ポリマーおよびポリアルキレンテレフタレートからなる群から選択される少なくとも一種類の員、０〜３０ｐｂｗ、
Ｄ）  モノマーホスホン酸エステル、モノマーリン酸エステル、オリゴマーホスホン酸エステル、オリゴマーリン酸エステル、ホスホネートアミンおよびホスファゼンからなる群から選択される少なくとも一種類の員、１〜１５ｐｂｗ、並びに
Ｅ）  タルク、５〜１５ｐｂｗ
を含有する熱可塑性成形組成物。
【請求項６】
前記Ｄ）が構造的に式（ＩＶ）
【化１】
2009507967.tif 000001
（式中、
Ｒ１、Ｒ２、Ｒ３およびＲ４  は、互いに独立して、それぞれ任意にハロゲンまたはアルキル基で置換されていてもよいＣ１〜Ｃ８アルキル、Ｃ５〜Ｃ６シクロアルキル、Ｃ６〜Ｃ２０アリールまたはＣ７〜Ｃ１２アラルキルであり、
ｎ  は、互いに独立して０または１を意味し、
ｑ  は、０〜３０を意味し、かつ
Ｘ  は、Ｃ原子を６〜３０個有する単核もしくは多核芳香族残基、またはＣ原子を２〜３０個有する直鎖もしくは分枝脂肪族残基である。）
に一致する、請求項５に記載の組成物。
【手続補正２】
【補正対象書類名】明細書
【補正対象項目名】００１０
【補正方法】変更
【補正の内容】
【００１０】
発明の要旨
熱成形による物品の製造に好適な熱可塑性成形組成物を開示する。Ａ）分枝芳香族ポリ（エステル）カーボネート、Ｂ）グラフトポリマー、Ｃ）任意のビニル（コ）ポリマーおよびまたはポリアルキレンテレフタレート、Ｄ）モノマーホスホン酸エステル、モノマーリン酸エステル（ｍｏｎｏｍｅｒｉｃ  ｐｈｏｓｐｈｏｒｕｓ  ａｃｉｄ  ｅｓｔｅｒ）、オリゴマーホスホン酸エステル、オリゴマーリン酸エステル、ホスホネートアミンおよびホスファゼンからなる群から選択される少なくとも一種類の難燃性リン化合物並びにＥ）タルクを含有する成形組成物。好ましい態様において、この組成物は室温における曲げ弾性率が少なくとも３０００Ｎ／ｍｍ２であり、−３０℃における破断点落槍エネルギーが少なくとも４０．０Ｊ、特に好ましくは少なくとも５０．０Ｊであることを特徴とする。この組成物の押し出しシートは、熱成形による有用な物品の製造に好適である。
【手続補正３】
【補正対象書類名】明細書
【補正対象項目名】００１１
【補正方法】変更
【補正の内容】
【００１１】
発明の詳細な説明
本発明の熱可塑性成形組成物は、Ａ）分枝芳香族ポリ（エステル）カーボネート、Ｂ）グラフトポリマー、Ｃ）任意のビニル（コ）ポリマーおよびまたはポリアルキレンテレフタレート、Ｄ）モノマーホスホン酸エステル、モノマーリン酸エステル、オリゴマーホスホン酸エステル、オリゴマーリン酸エステル、ホスホネートアミンおよびホスファゼンからなる群から選択される少なくとも一種類の難燃性リン化合物並びにＥ）タルクを含有する。好ましくは、この組成物は  その室温における曲げ弾性率が少なくとも３０００Ｎ／ｍｍ２であり、−３０℃における破断点落槍エネルギーが少なくとも４０．０Ｊ、特に好ましくは少なくとも５０．０Ｊであることを特徴とする。この組成物は熱成形物品の製造に好適である。
【手続補正４】
【補正対象書類名】明細書
【補正対象項目名】００１２
【補正方法】変更
【補正の内容】
【００１２】
好ましい態様において、この組成物は、
Ａ）  分枝芳香族ポリ（エステル）カーボネート、５０〜８５重量部、好ましくは５５〜８３重量部、特に６０〜７８重量部、
Ｂ）  グラフトポリマー耐衝撃性改良剤、４〜２０重量部、好ましくは５〜１５重量部、特に６〜１２重量部、
Ｃ）  ビニル（コ）ポリマーおよび／またはポリアルキレンテレフタレート、０〜３０重量部、特に０〜２５重量部、
Ｄ）  モノマーホスホン酸エステル、モノマーリン酸エステル、オリゴマーホスホン酸エステル、オリゴマーリン酸エステル、ホスホネートアミンおよびホスファゼンからなる群から選択される少なくとも一種類の員、１〜１５重量部、好ましくは２〜１３重量部、特に３〜１１重量部
並びに
Ｅ）  タルク、５〜１５重量部、好ましくは６〜１２重量部、特に７〜１２重量部
を含む。
【手続補正５】
【補正対象書類名】明細書
【補正対象項目名】００５９
【補正方法】変更
【補正の内容】
【００５９】
成分Ｄ
本発明の目的に関するリン含有難燃剤は、好ましくは、モノマーリン酸エステル、モノマーホスホン酸エステル、オリゴマーリン酸エステル、オリゴマーホスホン酸エステルホスホネートアミンおよびホスファゼンからなる群から選択され、これらの群の一以上から選択されるいくつかの成分の混合物が更に難燃剤として使用されうる。本明細書において特に言及されない別のハロゲンフリーのリン化合物を単独でまたは別のハロゲンフリーのリン化合物との所望の組み合わせで使用してもよい。
【手続補正６】
【補正対象書類名】明細書
【補正対象項目名】００６０
【補正方法】変更
【補正の内容】
【００６０】
好ましいモノ−およびオリゴマーリン酸エステルまたはホスホン酸エステルは、一般式（ＩＶ）
【化３】
2009507967.tif 000002
（式中、
Ｒ１、Ｒ２、Ｒ３およびＲ４  は、互いに独立して、いずれの場合も、任意にハロゲン化Ｃ１〜Ｃ８アルキル、またはいずれの場合も任意にアルキル、好ましくはＣ１〜Ｃ４アルキル、および／またはハロゲン、好ましくは塩素もしくは臭素によって置換されていてもよいＣ５〜Ｃ６シクロアルキル、Ｃ６〜Ｃ２０アリールまたはＣ７〜Ｃ１２アラルキルであり、
ｎ  は、互いに独立して０または１、好ましくは１であり、
ｑ  は、０〜３０、好ましくは０．３〜３０、特に０．５〜１０、特に１．０６〜１．７であり、
Ｘ  は、ＯＨ置換されていてもよく、８以下のエーテル結合を含んでいてもよい、Ｃ原子を６〜３０個有する単核もしくは多核芳香族残基、またはＣ原子を２〜３０個有する直鎖もしくは分枝脂肪族残基である。）
のリン化合物である。
【手続補正７】
【補正対象書類名】明細書
【補正対象項目名】０１０７
【補正方法】変更
【補正の内容】
【０１０７】
好ましくは、熱成形物品の製造方法は、
（ｉ）  Ａ）分枝芳香族ポリ（エステル）カーボネート、Ｂ）グラフトポリマー、Ｃ）任意のビニル（コ）ポリマーおよびまたはポリアルキレンテレフタレート、Ｄ）モノ−およびオリゴマーリン酸およびホスホン酸エステル、ホスホネートアミンおよびホスファゼンからなる群から選択される少なくとも一種類の難燃性リン化合物並びにＥ）タルクを含み、室温における曲げ弾性率が少なくとも３０００Ｎ／ｍｍ２であり、−３０℃における破断点落槍エネルギーが少なくとも４０．０Ｊ、好ましくは少なくとも５０．０Ｊであることを特徴とする熱可塑性成形組成物を溶融状態で得る工程、
（ｉｉ）  この組成物を押し出してシートを得る工程、並びに
（ｉｉｉ）  このシートを製品に熱成形する工程
を包含する。